(57)【特許請求の範囲】
【請求項１】
磁気ディスク基板の研磨に用いられる研磨用組成物であって、
砥粒と酸とポリマーと酸化剤と水とを含み、
該研磨用組成物を固液分離して得られる溶液中のＮａイオン濃度Ｃ（ｐｐｍ）と、該研磨用組成物に含まれる砥粒の含有量Ｗ（重量％）との比の値（Ｃ／Ｗ）が、２０以下である、研磨用組成物。
【請求項２】
前記Ｎａイオン濃度Ｃが１００ｐｐｍ以下である、請求項１に記載の研磨用組成物。
【請求項３】
前記酸として、無機酸を含む、請求項１または２に記載の研磨用組成物。
【請求項４】
前記砥粒は、シリカ粒子を含む、請求項１〜３の何れか一つに記載の研磨用組成物。
【請求項５】
前記ポリマーとして、アニオン性ポリマーを含む、請求項１〜４の何れか一つに記載の研磨用組成物。
【請求項６】
前記ポリマーとして、スルホン酸基含有単量体由来の構成単位を有するスルホン酸系重合体を含む、請求項１〜５の何れか一つに記載の研磨用組成物。
【請求項７】
前記研磨用組成物における液相中のＫイオン濃度は１０００ｐｐｍ以上である、請求項１〜６の何れか一つに記載の研磨用組成物。
【請求項８】
請求項１〜７の何れか一項に記載の研磨用組成物を用意すること、および、
前記研磨用組成物を磁気ディスク基板に供給して該磁気ディスク基板を研磨すること
を含む、磁気ディスク基板の製造方法。
【請求項９】
請求項１〜７の何れか一項に記載の研磨用組成物を磁気ディスク基板に供給して該磁気ディスク基板を研磨することを含む、磁気ディスク基板の研磨方法。
【発明の詳細な説明】
【技術分野】
【０００１】
本発明は、研磨用組成物、該研磨用組成物を用いる磁気ディスク基板の製造方法および磁気ディスク基板の研磨方法に関する。
【背景技術】
【０００２】
従来、高精度な表面が要求される基板の製造プロセスには、研磨液を用いて該基板の原材料である研磨対象物を研磨する工程が含まれる。例えば、ニッケルリンめっきが施されたディスク基板（Ｎｉ−Ｐ基板）の製造においては、一般に、より研磨効率を重視した研磨（一次研磨）と、最終製品の表面精度に仕上げるために行う最終研磨工程（仕上げ研磨工程）とが行われている。Ｎｉ−Ｐ基板を研磨する用途で使用される研磨用組成物に関する従来技術として、特許文献１、４が挙げられる。また、特許文献２、３は半導体基板の研磨に主に使用される研磨用組成物に関する技術文献である。
【先行技術文献】
【特許文献】
【０００３】
【特許文献１】特開２００８−１７９７６３号公報
【特許文献２】特開２００９−２１２４９６号公報
【特許文献３】特開２００３−１０９９２１号公報
【特許文献４】特開２００２−２９４２２５号公報
【発明の概要】
【発明が解決しようとする課題】
【０００４】
近年、Ｎｉ−Ｐ基板等のディスク基板その他の基板について、より高品位の表面が要求されるようになってきており、かかる要求に対応し得る研磨用組成物の検討が種々行われている。例えば特許文献１には、特定の重量平均分子量をもつ水溶性高分子化合物を用いることにより、基板研磨の際のスクラッチ（研磨傷）を増加させる要因となり得るシリカ砥粒の凝集等を抑制する技術が記載されている。しかし、このような技術によっても研磨後の表面品質に関する近年の要求レベルには充分に対応できない場合があった。
【０００５】
そこで本発明は、研磨後の表面に存在するスクラッチの数を効果的に低減し得る研磨用組成物を提供することを目的とする。本発明の他の目的は、かかる研磨用組成物を用いた
ディスク基板の研磨方法を提供することである。関連する他の目的は、スクラッチ数の低減された表面を備えたディスク基板を製造する方法を提供することである。
【課題を解決するための手段】
【０００６】
この明細書により提供される研磨用組成物は、砥粒と酸とポリマーと酸化剤と水とを含む研磨用組成物である。そして、該研磨用組成物を固液分離して得られる溶液中のＮａイオン濃度Ｃ（ｐｐｍ）と、該研磨用組成物に含まれる砥粒の含有量Ｗ（重量％）との比の値（Ｃ／Ｗ）が、２０以下である。かかる研磨用組成物によると、研磨後の表面においてスクラッチの数を効果的に低減することができる。
【０００７】
ここに開示される研磨用組成物の好ましい一態様では、前記Ｎａイオン濃度Ｃが１００ｐｐｍ以下である。このようなＮａイオン濃度Ｃの範囲内であると、上述した効果（例えばスクラッチ数低減効果）がより良く発揮され得る。
【０００８】
ここに開示される研磨用組成物の好ましい一態様では、前記酸として無機酸を含む。このような研磨用組成物によると、研磨レートや面精度を向上させつつ、上記スクラッチの数をより良く低減することができる。
【０００９】
ここに開示される研磨用組成物の好ましい一態様では、前記砥粒は、シリカ粒子を含む。砥粒としてシリカ粒子を用いる研磨において、上記比の値（Ｃ／Ｗ）を特定の値以下にすることによるスクラッチ数低減効果がより好適に発揮され得る。
【００１０】
ここに開示される研磨用組成物の好ましい一態様では、前記ポリマーとして、アニオン性ポリマーを含む。アニオン性ポリマーを含有させることにより、上記スクラッチの数をより良く低減することができる。
【００１１】
ここに開示される研磨用組成物の好ましい一態様では、前記ポリマーとして、スルホン酸基含有単量体由来の構成単位を有するスルホン酸系重合体を含む。研磨用組成物にスルホン酸系重合体を含有させることにより、上記スクラッチの数をより効果的に低減することができる。
【００１２】
ここに開示される研磨用組成物は、例えば、磁気ディスク基板を研磨するための研磨用組成物として好適である。磁気ディスク基板の分野では、高容量化や高信頼性のために、よりスクラッチの少ない表面が求められている。したがって、磁気ディスク基板は、ここに開示される技術の好ましい適用対象となり得る。
【００１３】
この明細書によると、また、磁気ディスク基板の製造方法が提供される。その製造方法は、ここに開示されるいずれかの研磨用組成物を用意すること、および、前記研磨用組成物を磁気ディスク基板に供給して該磁気ディスク基板を研磨することを包含する。この製造方法によると、スクラッチが高度に抑制された高品質の表面を有する磁気ディスク基板を製造することができる
【００１４】
この明細書によると、さらに、磁気ディスク基板の研磨方法が提供される。その研磨方法は、ここに開示されるいずれかの研磨用組成物を磁気ディスク基板に供給して該磁気ディスク基板を研磨することを含む。この研磨方法によると、スクラッチが高度に抑制された高品質の表面を実現することができる。
【発明を実施するための形態】
【００１５】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１６】
ここに開示される研磨用組成物は、砥粒と酸とポリマーと酸化剤と水とを含む。そして、該研磨用組成物を固液分離して得られる溶液中のＮａイオン濃度Ｃ（ｐｐｍ）と、該研磨用組成物に含まれる砥粒の含有量Ｗ（重量％）との比の値（Ｃ／Ｗ）が、２０以下である。
【００１７】
＜Ｎａイオン濃度＞
ここに開示される技術において、研磨用組成物を固液分離して得られる溶液中のＮａイオン濃度、すなわち研磨用組成物の液相中のＮａイオン濃度Ｃは、以下のようにして測定することができる。砥粒として、コロイダルアルミナ、コロイダルセリア、コロイダルシリカなどの静電的に溶媒中に分散しているコロイダル粒子を用いる場合は、測定対象の研磨用組成物のサンプルを低温（例えば−２０℃）で保持して凍結した後、解凍する処理を複数回（例えば３回〜５回）繰り返すことにより砥粒等の固形物を沈殿させる。また、コロイダル粒子以外の砥粒を用いる場合は、自然沈降または遠心分離などで砥粒等の固形物を沈殿させる。その後、上澄み液（溶液）を採取してＩＣＰ（Inductively Coupled Plasma：高周波誘導結合プラズマ）発光分析装置を用いて元素分析することによって、研磨用組成物を固液分離して得られる溶液中のＮａイオン濃度Ｃ（ｐｐｍ）を求めることができる。ＩＣＰ発光分析装置としては、例えば島津製作所社製  型式「ＩＣＰＳ−８１００」を使用することができる。
【００１８】
ここに開示される研磨用組成物は、上記固液分離して得られる溶液中のＮａイオン濃度Ｃと、砥粒の含有量Ｗとの比の値（Ｃ／Ｗ）が、２０以下である。このことにより、該研磨用組成物を用いた研磨後の表面においてスクラッチの数を効果的に低減することができる。このような効果が得られる理由としては、特に限定的に解釈されるものではないが、例えば以下のように考えられる。すなわち、上記Ｃ／Ｗが大きい（すなわち砥粒の含有量に対してＮａイオン濃度が高い）研磨用組成物を用いた研磨では、イオン半径が小さくかつプラスに帯電したＮａイオンが砥粒の粒子間に入り込み、粒子間の電気的な反発の中和が起こると考えられ、研磨中の砥粒の凝集を促進させ得る。そのため、凝集により生じた粗大粒子によってスクラッチ等の研磨傷が発生しやすくなる。これに対して、上記Ｃ／Ｗが小さい（すなわち砥粒の含有量に対してＮａイオン濃度が低い）研磨用組成物を用いた研磨では、Ｎａイオンを起点とした砥粒粒子の凝集が起こりにくく、研磨中に粗大粒子が形成されにくい。このことがスクラッチ数の低減に寄与するものと考えられる。同様の効果は、Ｎａイオンと同等もしくはそれ以下のイオン半径を有する他の一価カチオン（例えばＬｉイオン）、および二価または三価のカチオン全般（例えばアルカリ土類金属イオンや多価の遷移金属イオン）についても発揮され得る。
【００１９】
上記Ｎａイオン濃度Ｃと砥粒の含有量Ｗとの比の値（Ｃ／Ｗ）は、通常は２０以下、好ましくは１６以下（例えば１５以下）、より好ましくは１２以下、さらに好ましくは８以下、特に好ましくは５以下である。所定値以下の比の値（Ｃ／Ｗ）を有する研磨用組成物は、Ｎａイオンを起点とした砥粒粒子の凝集が起こりにくい。したがって、ここに開示される技術の適用効果が適切に発揮され得る。比の値（Ｃ／Ｗ）の下限は特に限定されないが、例えば０．００２以上であり得る。ここに開示される技術は、例えば研磨用組成物におけるＮａイオン濃度Ｃと砥粒の含有量Ｗとの比の値（Ｃ／Ｗ）が０．００２以上２０以下（好ましくは０．００２以上５以下）である態様でも好ましく実施され得る。
【００２０】
上記研磨用組成物における液相中のＮａイオン濃度Ｃは、砥粒の含有量Ｗとの比の値（Ｃ／Ｗ）が前記関係を満たす限りにおいて特に限定されず、例えば１０００ｐｐｍ以下であり得る。液相中のＮａイオン濃度Ｃは、スクラッチをより良く低減する等の観点からは、通常は１００ｐｐｍ以下、好ましくは８０ｐｐｍ以下、より好ましくは６０ｐｐｍ以下、さらに好ましくは４０ｐｐｍ以下、特に好ましくは２０ｐｐｍ以下であり得る。Ｎａイオン濃度Ｃは、スクラッチ低減の観点からは低いほど好ましいため、下限は特に限定されない。あるいは、実用上の観点から、Ｎａイオン濃度Ｃは、上述したいずれかの上限値以下であってかつ０．０１ｐｐｍ以上であってもよい。ここに開示される技術は、例えば研磨用組成物の液相中のＮａイオン濃度Ｃが０．０１ｐｐｍ以上１００ｐｐｍ（好ましくは０．０１ｐｐｍ以上８０ｐｐｍ以下）である態様でも好ましく実施され得る。
【００２１】
上記研磨用組成物における液相中のＮａイオン濃度Ｃは、例えば研磨用組成物に含まれる砥粒およびポリマーの種類や含有量を変えることによって調整することができる。すなわち、砥粒およびポリマーの種類や含有量を適切に選択することによって、研磨用組成物における液相中のＮａイオン濃度Ｃをここに開示される適切な範囲に調整することができる。その他、Ｎａイオン濃度を適切な範囲に調整する方法としては、当該組成物中の酸の種類や濃度を変える、酸化剤の種類や含有量を変える、陽イオン交換によってＮａイオンを除去する等の方法を採用することができる。上記Ｎａイオン濃度を制御する方法は、単独であるいは組み合わせて使用することができる。
【００２２】
なお、Ｎａイオン濃度Ｃを適切な範囲に調整する方法として、研磨用組成物の構成材料にナトリウム塩以外の塩を用いる場合、Ｎａイオンと同等もしくはそれ以下のイオン半径を有する他の一価カチオン、および二価または三価のカチオン全般についてはＮａイオンと同様に砥粒を凝集させる要因となり得るため、Ｎａイオンよりも大きなイオン半径を有する他の一価カチオン（例えばＫイオン、Ｒｂイオン、Ｃｓイオンなど）、なかでもＫイオンが塩を構成するカチオンとしては好ましい。
【００２３】
上記研磨用組成物における液相中のＫイオン濃度ＣＫは、例えば１０００ｐｐｍ以上であり得る。液相中のＫイオン濃度ＣＫは、典型的には１５００ｐｐｍ以上（例えば２０００ｐｐｍ以上）、例えば２５００ｐｐｍ以上（典型的には３０００ｐｐｍ以上）であってもよい。また、Ｋイオン濃度ＣＫは、上述したいずれかの下限値以上であってかつ１００００ｐｐｍ以下であってもよい。ここに開示される技術は、例えば研磨用組成物の液相中のＫイオン濃度ＣＫが１０００ｐｐｍ以上８０００ｐｐｍ以下（典型的には２０００ｐｐｍ以上５０００ｐｐｍ以下）である態様でも実施され得る。なお、上記研磨用組成物における液相中のＫイオン濃度ＣＫは、Ｎａイオン濃度Ｃと同様、ＩＣＰ発光分析に基づく前述の方法に準じて求めることができる。
【００２４】
上記研磨用組成物における液相中のＫイオン濃度ＣＫに対するＮａイオン濃度Ｃの比（Ｃ／ＣＫ）は、例えば（Ｃ／ＣＫ）≦０．５であり得る。通常は（Ｃ／ＣＫ）≦０．１、典型的には（Ｃ／ＣＫ）≦０．０５、例えば（Ｃ／ＣＫ）≦０．０２であってもよい。ここに開示される技術は、研磨用組成物における液相中のＫイオン濃度ＣＫおよびＮａイオン濃度Ｃの比の値（Ｃ／ＣＫ）が０．０００５以上０．５以下（例えば０．００１以上０．０２以下）である態様でも実施され得る。
【００２５】
ここに開示される研磨用組成物の好適例として、液相中のＫイオン濃度ＣＫが１０００ｐｐｍ以上であり、かつ、ｐＨが７．０以下であるもの；液相中のＫイオン濃度ＣＫが１５００ｐｐｍ以上であり、かつ、ｐＨが５．０以下であるもの；液相中のＫイオン濃度ＣＫが２０００ｐｐｍ以上であり、かつ、ｐＨが４．０以下であるもの；液相中のＫイオン濃度ＣＫが３０００ｐｐｍ以上であり、かつ、ｐＨが３．０以下であるもの；等が挙げられる。
【００２６】
＜砥粒＞
ここに開示される研磨用組成物は、砥粒を含む。砥粒の材質や性状は、研磨用組成物がＮａイオン濃度Ｃと砥粒の含有量Ｗとの比の値（Ｃ／Ｗ）について前記範囲を満たす限りにおいて特に制限はない。例えば、砥粒は無機粒子、有機粒子および有機無機複合粒子のいずれかであり得る。無機粒子の具体例としては、シリカ粒子、アルミナ粒子、酸化セリウム粒子、酸化クロム粒子、二酸化チタン粒子、酸化ジルコニウム粒子、酸化マグネシウム粒子、二酸化マンガン粒子、酸化亜鉛粒子、ベンガラ粒子等の酸化物粒子；窒化ケイ素粒子、窒化ホウ素粒子等の窒化物粒子；炭化ケイ素粒子、炭化ホウ素粒子等の炭化物粒子；ダイヤモンド粒子；炭酸カルシウムや炭酸バリウム等の炭酸塩；等が挙げられる。上記アルミナ粒子としては、α−アルミナ、α−アルミナ以外の中間アルミナおよびこれらの複合物が挙げられる。中間アルミナとは、α−アルミナ以外のアルミナ粒子の総称であり、具体例としてはγ−アルミナ、δ−アルミナ、θ−アルミナ、η−アルミナ、κ−アルミナおよびこれらの複合物が挙げられる。有機粒子の具体例としては、ポリメタクリル酸メチル（ＰＭＭＡ）粒子やポリ（メタ）アクリル酸粒子（ここで（メタ）アクリル酸とは、アクリル酸およびメタクリル酸を包括的に指す意味である。）、ポリアクリロニトリル粒子等が挙げられる。砥粒は１種を単独で用いてもよく２種以上を組み合わせて用いてもよい。
【００２７】
ここに開示される技術において使用し得る砥粒の好適例としてシリカ粒子が挙げられる。シリカ粒子としては、研磨用組成物が溶液中のＮａイオン濃度について前記範囲を満たす限りにおいて特に限定されないが、コロイダルシリカ、乾式法シリカ等が好ましく用いられる。ここでいう乾式法シリカの例には、四塩化ケイ素やトリクロロシラン等のシラン化合物を典型的には水素火炎中で燃焼させることで得られるシリカ（フュームドシリカ）や、金属シリコンと酸素の反応により生成するシリカが含まれる。また、コロイダルシリカの例には、Ｎａ、Ｋ等のアルカリ金属とＳｉＯ２とを含有するケイ酸アルカリ含有液（例えばケイ酸ナトリウム、ケイ酸カリウム含有液）を原料または中間原料に用いて製造されるシリカや、テトラエトキシシランやテトラメトキシシラン等のアルコキシシランの加水分解縮合反応により製造されるシリカ（アルコキシド法シリカ）が含まれる。なかでもスクラッチを低減する等の観点から好ましいシリカとして、ケイ酸カリウム含有液を中間原料として使用するシリカ、アルコキシド法シリカが挙げられる。あるいは、Ｎａ量を低減したケイ酸ナトリウム含有液に由来するケイ酸ソーダ法コロイダルシリカを用いてもよい。この場合、例えば、適当な手段（例えば陽イオン交換）によってＮａ量を低減したケイ酸ソーダ法コロイダルシリカを用いてもよい。
【００２８】
ここに開示される技術において、研磨用組成物中に含まれる砥粒は、一次粒子の形態であってもよく、複数の一次粒子が会合した二次粒子の形態であってもよい。また、一次粒子の形態の砥粒と二次粒子の形態の砥粒とが混在していてもよいが、より好ましくは砥粒が一次粒子の形態で研磨用組成物に含まれる形態である。
【００２９】
上記砥粒の平均一次粒子径は、好ましくは１ｎｍ以上、より好ましくは３ｎｍ以上、さらに好ましくは５ｎｍ以上、特に好ましくは１０ｍ以上である。平均一次粒子径の増大によって、より高い研磨レートが実現され得る。また、より面精度の高い表面を得るという観点から、上記平均一次粒子径は、好ましくは１５０ｎｍ以下、より好ましくは１００ｎｍ以下、さらに好ましくは５０ｎｍ以下、特に好ましくは３０ｎｍ以下である。
【００３０】
なお、ここに開示される技術において、砥粒の平均一次粒子径は、ＢＥＴ法に基づいて求められる平均粒子径をいう。例えば、砥粒がシリカ砥粒（すなわちシリカ粒子からなる砥粒）の場合、シリカ砥粒の平均一次粒子径は、ＢＥＴ法により測定される比表面積Ｓ（ｍ２／ｇ）から、Ｄ１（ｎｍ）＝（６０００／２．２）／Ｓの式により算出され得る。この式における２．２はシリカの比重の値である。
【００３１】
砥粒の平均二次粒子径は特に限定されないが、研磨レート等の観点から、好ましくは５ｎｍ以上、より好ましくは８ｎｍ以上である。より高い研磨効果を得る観点から、平均二次粒子径は、１０ｎｍ以上であることが好ましく、１８ｎｍ以上であることがより好ましい。また、保存安定性（例えば分散安定性）の観点から、砥粒の平均二次粒子径は、２００ｎｍ以下が適当であり、好ましくは１５０ｎｍ以下、より好ましくは１００ｎｍ以下である。砥粒の平均二次粒子径は、例えば、マイクロトラック・ベル社製動的光散乱式粒子径分布測定装置型式「ＵＰＡ−ＵＴ１５１」を用いた動的光散乱法により測定することができる。
【００３２】
砥粒の形状（外形）は、球形であってもよく、非球形であってもよい。研磨用組成物を後述するファイナルポリシング工程に使用する場合は球形に近い形状が好ましい。
【００３３】
研磨用組成物における砥粒の含有量Ｗ（複数種類の砥粒を含む場合には、それらの合計含有量）は、研磨用組成物がＮａイオン濃度Ｃと砥粒の含有量Ｗとの比の値（Ｃ／Ｗ）について前記範囲を満たす限りにおいて特に制限はないが、典型的には０．１重量％以上であり、０．５重量％以上であることが好ましく、１重量％以上であることがより好ましく、１．５重量％以上であることがさらに好ましい。砥粒の含有量の増大によって、より高い研磨レートが実現され得る。研磨後の表面平滑性や研磨の安定性の観点から、通常、上記砥粒の含有量Ｗは、２０重量％以下が適当であり、好ましくは１５重量％以下、より好ましくは１０重量％以下、さらに好ましくは８重量％以下である。
【００３４】
＜水＞
ここに開示される研磨組成物は、上述のような砥粒の他に、該砥粒を分散させる水を含有する。水としては、イオン交換水（脱イオン水）、純水、超純水、蒸留水等を好ましく用いることができる。
【００３５】
ここに開示される研磨組成物（典型的にはスラリー状の組成物）は、例えば、その固形分含量（non-volatile content；ＮＶ）が０．５重量％〜３０重量％である形態で好ましく実施され得る。上記ＮＶが１重量％〜２０重量％である形態がより好ましい。
【００３６】
＜ポリマー＞
ここに開示される研磨用組成物は、ポリマーを含有する。ここでいうポリマーとは、同一（単独重合体；ホモポリマー）もしくは相異なる（共重合体；コポリマー）繰り返し構成単位を有する化合物をいい、典型的には重量平均分子量（Ｍｗ）が５００以上（好ましくは１０００以上）の化合物であり得る。かかるポリマーは水溶性の高分子であることが好ましい。ポリマーを研磨用組成物に含有させることにより、研磨後の面精度が向上し得る。ポリマーの種類としては、研磨用組成物がＮａイオン濃度Ｃと砥粒の含有量Ｗとの比の値（Ｃ／Ｗ）について前記範囲を満たす限りにおいて特に制限はなく、アニオン性ポリマー、ノニオン性ポリマー、カチオン性ポリマー、両性ポリマーのいずれも使用可能である。そのなかでもアニオン性ポリマーを含むことが好ましい。アニオン性ポリマーとしては、カルボン酸系重合体、スルホン酸系重合体などが挙げられる。
ポリマーの具体例としては、例えば、ナフタレンスルホン酸ホルムアルデヒド縮合物、メチルナフタレンスルホン酸ホルムアルデヒド縮合物、アントラセンスルホン酸ホルムアルデヒド等のポリアルキルアリールスルホン酸系化合物；メラミンスルホン酸ホルムアルデヒド縮合物等のメラミンホルマリン樹脂スルホン酸系化合物；リグニンスルホン酸、変成リグニンスルホン酸等のリグニンスルホン酸系化合物；アミノアリールスルホン酸−フェノール−ホルムアルデヒド縮合物等の芳香族アミノスルホン酸系化合物；その他、ポリアクリル酸、ポリ酢酸ビニル、ポリマレイン酸、ポリイタコン酸、ポリビニルアルコール、ポリグリセリン、ポリビニルピロリドン、ポリビニルピロリドンポリアクリル酸共重合体、ポリビニルピロリドン酢酸ビニル共重合体、ジアリルアミン塩酸塩・二酸化硫黄共重合体、カルボキシメチルセルロース、カルボキシエチルセルロース、ヒドロキシエチルセルロース、ヒドロキシプロピルセルロース、プルラン、キトサン等が挙げられる。上記ポリマーが中和された塩の形態で用いられる場合、スクラッチを低減する等の観点からは、Ｎａ塩以外の塩あるいはＮａ塩を陽イオン交換したものを用いることが好ましい。水溶性高分子は、１種を単独でまたは２種以上を組み合わせて用いることができる。
【００３７】
上記ポリマーの含有量（複数のポリマーを含む態様では、それらの合計含有量）は、研磨用組成物がＮａイオン濃度Ｃと砥粒の含有量Ｗとの比の値（Ｃ／Ｗ）について前記範囲を満たす限りにおいて特に制限はないが、例えば０．０００１重量％以上とすることが適当である。上記含有量は、研磨後の研磨対象物（例えば磁気ディスク基板）の表面平滑性等の観点から、好ましくは０．００１重量％以上、より好ましくは０．０１重量％以上、さらに好ましくは０．０２重量％以上である。また、研磨レート等の観点から、上記含有量は、０．２重量％以下とすることが適当であり、好ましくは０．１５重量％以下、例えば０．１重量％以下である。
【００３８】
好ましい一態様では、ポリマーとしてスルホン酸系重合体が用いられる。ここでスルホン酸系重合体とは、該スルホン酸系重合体を構成するモノマー単位として、１分子中に少なくとも一つのスルホン酸基を有する単量体（モノマー）に由来する構成単位Ｘを含む重合体をいう。スルホン酸基を有する単量体としては、スチレンスルホン酸、イソプレンスルホン酸、ビニルスルホン酸、アリルスルホン酸、イソアミレンスルホン酸、２‐（メタ）アクリルアミド‐２‐メチルプロパンスルホン酸、メタリルスルホン酸等が挙げられる。スルホン酸系重合体は、上記スルホン酸基含有単量体に由来する構成単位Ｘを、１種または２種以上含んでいることが好ましい。また、スルホン酸基含有単量体以外の単量体に由来する成分を含有していてもよい。
【００３９】
ここに開示されるスルホン酸系重合体の好適例として、実質的にスルホン酸基含有単量体由来の構成単位Ｘのみからなる高分子量のスルホン酸系重合体Ａが挙げられる。換言すると、スルホン酸系重合体Ａは、該重合体の分子構造に含まれる全構成単位のモル数に占める上記構成単位Ｘのモル数の割合（モル比）が９９モル％以上（例えば９９．９モル％以上、典型的には９９．９〜１００モル％）であることが好ましい。そのようなスルホン酸系重合体Ａの例として、ここに開示されるスルホン酸基含有単量体の１種のみからなるホモポリマーやスルホン酸基含有単量体の２種以上からなる共重合体（コポリマー）が挙げられる。ホモポリマーの例として、ポリスチレンスルホン酸、ポリイソプレンスルホン酸、ポリビニルスルホン酸、ポリアリルスルホン酸、ポリイソアミレンスルホン酸等が例示される。かかるスルホン酸系重合体は、中和された塩の形態で用いられてもよい。中和された塩としては、Ｎａ、Ｋ等のアルカリ金属塩、アンモニウム塩、アルキルアンモニウム塩等が挙げられる。スクラッチを低減する等の観点からは、Ｎａ塩以外の塩の形態、Ｎａ塩を陽イオン交換した形態、もしくは未中和の形態のスルホン酸系重合体Ａを用いることが好ましい。
【００４０】
上記スルホン酸系重合体Ａの分子量は、研磨後の面精度を向上させる等の観点から、典型的には１０×１０４以上、好ましくは２０×１０４以上、より好ましくは３０×１０４以上である。好ましい一態様において、スルホン酸系重合体Ａの分子量は、４０×１０４以上であってもよく、例えば４５×１０４以上であってもよい。また、スルホン酸系重合体Ａの分子量は、典型的には１００×１０４以下であり、分散安定性や濾過性等の観点から、好ましくは８０×１０４以下、より好ましくは６０×１０４以下である。なお、スルホン酸系重合体Ａの分子量としては、ＧＰＣにより求められる重量平均分子量（Ｍｗ）（水系、ポリエチレングリコール換算）を採用することができる。
【００４１】
ここに開示されるスルホン酸系重合体の他の好適例として、（メタ）アクリル酸由来の構成単位とスルホン酸基含有単量体由来の構成単位Ｘとを含む低分子量の（メタ）アクリル酸／スルホン酸共重合体が挙げられる。なお、ここでいう「（メタ）アクリル酸」とは、アクリル酸およびメタクリル酸の一方または両方を包含する概念である。かかる（メタ）アクリル酸／スルホン酸共重合体は、上述したスルホン酸基含有単量体に由来する構成単位Ｘを、１種または２種以上含んでいてもよい。また、スルホン酸基含有単量体および（メタ）アクリル酸単量体以外の単量体に由来する成分を含有していてもよい。上記（メタ）アクリル酸／スルホン酸共重合体の例としては、（メタ）アクリル酸／イソプレンスルホン酸共重合体、（メタ）アクリル酸／２‐アクリルアミド‐２‐メチルプロパンスルホン酸共重合体、（メタ）アクリル酸／イソプレンスルホン酸／２‐アクリルアミド‐２‐メチルプロパンスルホン酸共重合体等が挙げられる。かかる（メタ）アクリル酸／スルホン酸共重合体は、中和された塩の形態で用いられてもよい。中和された塩としては、Ｎａ、Ｋ等のアルカリ金属塩、アンモニウム塩、アルキルアンモニウム塩等が挙げられる。スクラッチを低減する等の観点からは、Ｎａ塩以外の塩の形態、Ｎａ塩を陽イオン交換した形態、もしくは未中和の形態の（メタ）アクリル酸／スルホン酸共重合体を用いることが好ましい。
【００４２】
上記（メタ）アクリル酸／スルホン酸共重合体の分子量は、研磨後の面精度を向上させる等の観点から、典型的には５００以上、好ましくは８００以上、より好ましくは１０００以上である。好ましい一態様において、（メタ）アクリル酸／スルホン酸共重合体の分子量は、１５００以上であってもよく、例えば２０００以上であってもよい。また、（メタ）アクリル酸／スルホン酸共重合体の分子量は、典型的には５００００以下であり、分散安定性や濾過性等の観点から、好ましくは３００００以下、より好ましくは２００００以下、さらに好ましくは１５０００以下である。なお、（メタ）アクリル酸／スルホン酸共重合体の塩の分子量としては、ＧＰＣにより求められる重量平均分子量（Ｍｗ）（水系、ポリエチレングリコール換算）を採用することができる。
【００４３】
ここで開示される研磨用組成物の好ましい一態様では、ポリマーとして、上述したスルホン酸系重合体Ａと（メタ）アクリル酸／スルホン酸共重合体とが組み合わせて用いられる。スルホン酸系重合体Ａと（メタ）アクリル酸／スルホン酸共重合体とを併用する場合、スルホン酸系重合体Ａの含有量は、例えば０．０００１重量％以上とすることが適当であり、好ましくは０．０００２重量％以上、より好ましくは０．００１重量％以上、さらに好ましくは０．００２重量％以上である。また、スルホン酸系重合体Ａの含有量は、０．０２重量％以下とすることが適当であり、好ましくは０．０１５重量％以下、例えば０．０１重量％以下である。また、その場合の（メタ）アクリル酸／スルホン酸共重合体の含有量は、例えば０．０００１重量％以上とすることが適当であり、好ましくは０．００１重量％以上、より好ましくは０．０１重量％以上、さらに好ましくは０．０２重量％以上である。また、（メタ）アクリル酸／スルホン酸共重合体の含有量は、０．２重量％以下とすることが適当であり、好ましくは０．１５重量％以下、例えば０．１重量％以下である。
【００４４】
＜酸＞
ここに開示される研磨用組成物は、研磨促進剤として酸を含む。酸としては、研磨用組成物がＮａイオン濃度Ｃと砥粒の含有量Ｗとの比の値（Ｃ／Ｗ）について前記範囲を満たす限りにおいて特に制限はないが、無機酸や有機酸（例えば、炭素原子数が１〜１０程度の有機カルボン酸、有機ホスホン酸、有機スルホン酸、アミノ酸等）が挙げられる。酸は、１種を単独でまたは２種以上を組み合わせて用いることができる。
【００４５】
無機酸の具体例としては、リン酸、硝酸、硫酸、塩酸、次亜リン酸、ホスホン酸、ホウ酸、スルファミン酸等が挙げられる。  
【００４６】
有機酸の具体例としては、クエン酸、マレイン酸、リンゴ酸、グリコール酸、コハク酸、イタコン酸、マロン酸、イミノ二酢酸、グルコン酸、乳酸、マンデル酸、酒石酸、クロトン酸、ニコチン酸、酢酸、アジピン酸、ギ酸、シュウ酸、プロピオン酸、吉草酸、カプロン酸、カプリル酸、カプリン酸、シクロヘキサンカルボン酸、フェニル酢酸、安息香酸、クロトン酸、メタクリル酸、グルタル酸、フマル酸、フタル酸、イソフタル酸、テレフタル酸、グリコール酸、タルトロン酸、グリセリン酸、ヒドロキシ酪酸、ヒドロキシ酢酸、ヒドロキシ安息香酸、サリチル酸、イソクエン酸、メチレンコハク酸、没食子酸、アスコルビン酸、ニトロ酢酸、オキサロ酢酸、グリシン、アラニン、グルタミン酸、アスパラギン酸、バリン、ロイシン、イソロイシン、セリン、トレオニン、システイン、メチオニン、フェニルアラニン、トリプトファン、チロシン、プロリン、シスチン、グルタミン、アスパラギン、リシン、アルギニン、ニコチン酸、ピコリン酸、メチルアシッドホスフェート、エチルアシッドホスフェート、エチルグリコールアシッドホスフェート、イソプロピルアシッドホスフェート、フィチン酸、１−ヒドロキシエチリデン−１，１−ジホスホン酸、アミノトリ（メチレンホスホン酸）、エチレンジアミンテトラ（メチレンホスホン酸）、ジエチレントリアミンペンタ（メチレンホスホン酸）、エタン−１，１−ジホスホン酸、エタン−１，１，２−トリホスホン酸、エタン−１−ヒドロキシ−１，１−ジホスホン酸、エタンヒドロキシ−１，１，２−トリホスホン酸、エタン−１，２−ジカルボキシ−１，２−ジホスホン酸、メタンヒドロキシホスホン酸、２−ホスホノブタン−１，２−ジカルボン酸、１−ホスホノブタン−２，３，４−トリカルボン酸、α−メチルホスホノコハク酸、メタンスルホン酸、エタンスルホン酸、アミノエタンスルホン酸、ベンゼンスルホン酸、ｐ−トルエンスルホン酸、２−ナフタレンスルホン酸等が挙げられる。
【００４７】
研磨レートの観点から好ましい酸として、リン酸、硝酸、硫酸、スルファミン酸、フィチン酸、１−ヒドロキシエチリデン−１，１−ジホスホン酸、メタンスルホン酸等が例示される。なかでも硝酸、硫酸、リン酸、スルファミン酸、メタンスルホン酸が好ましい。
【００４８】
好ましい一態様では、研磨用組成物は、酸として無機酸を含む。無機酸としては、リン酸、硝酸、硫酸、塩酸などが挙げられる。なかでもリン酸、硝酸、硫酸が好ましく、リン酸が特に好ましい。無機酸を用いることにより、有機酸を用いる場合に比べて、研磨レートを向上させつつ、スクラッチの数をより効果的に低減することができる。上記無機酸にさらに有機酸が組み合わせて用いられてもよい。ここで開示される技術は、無機酸と有機酸とが組み合わせて用いられる態様でも実施され得る。
【００４９】
研磨用組成物中における酸の含有量は、研磨用組成物がＮａイオン濃度Ｃと砥粒の含有量Ｗとの比の値（Ｃ／Ｗ）について前記範囲を満たす限りにおいて特に限定されない。酸の含有量は、通常、０．１重量％以上が適当であり、０．５重量％以上が好ましく、０．８重量％以上（例えば１．２重量％以上）がより好ましい。酸の含有量が少なすぎると、研磨レートが不足しやすくなり、実用上好ましくない場合がある。酸の含有量は、通常、１５重量％以下が適当であり、１０重量％以下が好ましく、５重量％以下（例えば３重量％以下）がより好ましい。酸の含有量が多すぎると、研磨対象物の面精度が低下しやすくなり、実用上好ましくない場合がある。
【００５０】
酸は、該酸の塩の形態で用いられてもよい。塩の例としては、上述した無機酸や有機酸の、金属塩（例えば、リチウム塩、ナトリウム塩、カリウム塩等のアルカリ金属塩）、アンモニウム塩（例えば、テトラメチルアンモニウム塩、テトラエチルアンモニウム塩等の第四級アンモニウム塩）、アルカノールアミン塩（例えば、モノエタノールアミン塩、ジエタノールアミン塩、トリエタノールアミン塩）等が挙げられる。
塩の具体例としては、リン酸三カリウム、リン酸水素二カリウム、リン酸二水素カリウム、リン酸三ナトリウム、リン酸水素二ナトリウム、リン酸二水素ナトリウム等のアルカリ金属リン酸塩およびアルカリ金属リン酸水素塩；上記で例示した有機酸のアルカリ金属塩；その他、グルタミン酸二酢酸のアルカリ金属塩、ジエチレントリアミン五酢酸のアルカリ金属塩、ヒドロキシエチルエチレンジアミン三酢酸のアルカリ金属塩、トリエチレンテトラミン六酢酸のアルカリ金属塩；等が挙げられる。これらのアルカリ金属塩におけるアルカリ金属は、例えば、リチウム、ナトリウム、カリウム等であり得る。
【００５１】
ここに開示される研磨用組成物に含まれ得る塩としては、無機酸の塩（例えば、アルカリ金属塩やアンモニウム塩）を好ましく採用し得る。例えば、塩化カリウム、塩化アンモニウム、硝酸カリウム、硝酸アンモニウム、リン酸カリウムが好ましく、塩化カリウム、硝酸カリウム、リン酸カリウムを更に好ましく使用し得る。スクラッチを低減する等の観点からは、Ｎａイオンと同等もしくはそれ以下のイオン半径を有する他の一価カチオン（例えばＬｉイオンや１価の遷移金属イオン）、および二価または三価のカチオン全般（例えばアルカリ土類金属イオンや多価の遷移金属イオン）については砥粒を凝集させる要因となり得るため、Ｎａイオンよりも大きなイオン半径を有する他の一価カチオン（例えばＫイオン、Ｒｂイオン、Ｃｓイオンなど）が塩を構成するカチオンとしては好ましい。
【００５２】
酸およびその塩は、１種を単独でまたは２種以上を組み合わせて用いることができる。ここに開示される研磨用組成物の好ましい一態様において、酸（好ましくは無機酸）と、該酸とは異なる酸の塩（好ましくは無機酸の塩）とを組み合わせて用いることができる。
【００５３】
＜酸化剤＞
ここに開示される研磨用組成物は、酸化剤を含有する。酸化剤の例としては、過酸化物、ペルオキソ酸またはその塩、過マンガン酸またはその塩、クロム酸またはその塩、酸素酸またはその塩等が挙げられるが、これらに限定されない。酸化剤は、１種を単独でまたは２種以上を組み合わせて用いることができる。酸化剤の具体例としては、過酸化水素、過酸化ナトリウム、過酸化バリウム、ペルオキソ二硫酸、ペルオキソリン酸、ペルオキソ硫酸、ペルオキソホウ酸、過ギ酸、過酢酸、過安息香酸、過フタル酸、過塩素酸、塩素酸、次亜塩素酸、次亜塩素酸ナトリウム、次亜塩素酸カルシウム、過臭素酸、臭素酸、次亜臭素酸、オルト過ヨウ素酸、メタ過ヨウ素酸、ヨウ素酸、次亜ヨウ素酸、過マンガン酸カリウム、クロム酸金属カリウム、二クロム酸カリウム等が挙げられる。好ましい酸化剤として、過酸化水素およびペルオキソ二硫酸が例示される。少なくとも過酸化水素を含むことが好ましく、過酸化水素からなることがより好ましい。
ここに開示される技術において、酸化剤は、塩の形態で存在しているものも使用し得る。その場合、酸化剤は、ナトリウムを含んでもよく、含まなくてもよいが、スクラッチを低減する等の観点からは、ナトリウムを実質的に含まない酸化剤であることが好ましい。
【００５４】
研磨用組成物中における酸化剤の含有量は、研磨用組成物がＮａイオン濃度Ｃと砥粒の含有量Ｗとの比の値（Ｃ／Ｗ）について前記範囲を満たす限りにおいて特に制限はないが、０．０１重量％以上であることが好ましく、より好ましくは０．１重量％以上で、さらに好ましくは０．３重量％以上である。酸化剤の含有量が少なすぎると、研磨対象物を酸化する速度が遅くなり、研磨レートが低下するため、実用上好ましくない場合がある。また、酸化剤の含有量は、５重量％以下であることが好ましく、より好ましくは１重量％以下である。酸化剤の含有量が多すぎると、研磨対象物の面精度が低下しやすくなり、実用上好ましくない場合がある。
【００５５】
＜その他の成分＞
ここに開示される研磨用組成物は、本発明の効果が著しく妨げられない範囲で、塩基性化合物、界面活性剤、キレート剤、防腐剤、防カビ剤等の、研磨用組成物（例えば、Ｎｉ−Ｐ基板等のような磁気ディスク基板用の研磨用組成物）に使用され得る公知の添加剤を、必要に応じてさらに含有してもよい。
【００５６】
＜塩基性化合物＞
研磨用組成物には、必要に応じて塩基性化合物を含有させることができる。ここで塩基性化合物とは、研磨用組成物に添加されることによって該組成物のｐＨを上昇させる機能を有する化合物を指す。塩基性化合物としては、研磨用組成物がＮａイオン濃度Ｃと砥粒の含有量Ｗとの比の値（Ｃ／Ｗ）について前記範囲を満たす限りにおいて特に制限はないが、アルカリ金属水酸化物、炭酸塩や炭酸水素塩、第四級アンモニウムまたはその塩、アンモニア、アミン、リン酸塩やリン酸水素塩、有機酸塩等が挙げられる。塩基性化合物は、１種を単独でまたは２種以上を組み合わせて用いることができる。
【００５７】
アルカリ金属水酸化物の具体例としては、水酸化カリウム、水酸化ナトリウム等が挙げられる。スクラッチを低減する等の観点からは、水酸化ナトリウム以外のアルカリ金属水酸化物が好ましく、Ｎａイオンよりも大きなイオン半径を有する他の一価カチオン（例えばＫイオン、Ｒｂイオン、Ｃｓイオンなど）の水酸化物がより好ましく、なかでも水酸化カリウムを用いることが好ましい。
炭酸塩や炭酸水素塩の具体例としては、炭酸水素アンモニウム、炭酸アンモニウム、炭酸水素カリウム、炭酸カリウム、炭酸水素ナトリウム、炭酸ナトリウム等が挙げられる。
第四級アンモニウムまたはその塩の具体例としては、水酸化テトラメチルアンモニウム、水酸化テトラエチルアンモニウム、水酸化テトラブチルアンモニウム等の水酸化第四級アンモニウム；このような水酸化第四級アンモニウムのアルカリ金属塩（例えばカリウム塩）；等が挙げられる。
リン酸塩やリン酸水素塩の具体例としては、リン酸三カリウム、リン酸水素二カリウム、リン酸二水素カリウム、リン酸三ナトリウム、リン酸水素二ナトリウム、リン酸二水素ナトリウム等のアルカリ金属塩が挙げられる。
有機酸塩の具体例としては、クエン酸カリウム、シュウ酸カリウム、酒石酸カリウム、酒石酸カリウムナトリウム、酒石酸アンモニウム等が挙げられる。
ここに開示される技術において、塩基性化合物は、ナトリウムを含んでもよく、含まなくてもよいが、スクラッチを低減する等の観点からは、ナトリウム塩以外の塩が好ましく、Ｎａイオンよりも大きなイオン半径を有する他の一価カチオン（例えばＫイオン、Ｒｂイオン、Ｃｓイオンなど）の塩がより好ましく、なかでもカリウム塩を用いることが特に好ましい。
【００５８】
研磨用組成物中における塩基化合物の含有量は、その目的が研磨用組成物のｐＨの調整であるため、酸の含有量にも連関する。すなわち、酸と塩基性化合物の含有量は研磨レート向上とスクラッチ低減を両立するため適切な範囲に設定することが重要である。好ましくは、研磨用組成物中における酸の含有量に対する塩基性化合物の含有量の比（塩基性化合物の含有量／酸の含有量）が、モル比で０．１以上１．０以下である。
【００５９】
＜界面活性剤＞
研磨用組成物には、必要に応じて界面活性剤を含有させることができる。ここでいう界面活性剤とは、１分子中に少なくとも一つ以上の親水部位（典型的には親水基）と一つ以上の疎水部位（典型的には疎水基）とを有する化合物をいう。界面活性剤としては、研磨用組成物がＮａイオン濃度Ｃと砥粒の含有量Ｗとの比の値（Ｃ／Ｗ）について前記範囲を満たす限りにおいて特に制限はなく、アニオン性界面活性剤、ノニオン性界面活性剤、カチオン性界面活性剤、両性界面活性剤のいずれも使用可能である。界面活性剤の使用により、研磨用組成物の分散安定性が向上し得る。界面活性剤は、１種を単独でまたは２種以上を組み合わせて用いることができる。
【００６０】
アニオン性界面活性剤の具体例としては、ポリオキシエチレンアルキルエーテル酢酸、ポリオキシエチレンアルキル硫酸エステル、アルキル硫酸エステル、ポリオキシエチレンアルキル硫酸、アルキル硫酸、アルキルベンゼンスルホン酸、アルキルリン酸エステル、ポリオキシエチレンアルキルリン酸エステル、ポリオキシエチレンスルホコハク酸、アルキルスルホコハク酸、アルキルナフタレンスルホン酸、アルキルジフェニルエーテルジスルホン酸、ポリアクリル酸、ラウリル硫酸ナトリウム、ラウリル硫酸アンモニウム、ドデシルベンゼンスルホン酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム等が挙げられる。
アニオン性界面活性剤の他の具体例としては、ナフタレンスルホン酸ホルムアルデヒド縮合物、メチルナフタレンスルホン酸ホルムアルデヒド縮合物、アントラセンスルホン酸ホルムアルデヒド縮合物、ベンゼンスルホン酸ホルムアルデヒド縮合物等のポリアルキルアリールスルホン酸系化合物；メラミンスルホン酸ホルムアルデヒド縮合物等のメラミンホルマリン樹脂スルホン酸系化合物；リグニンスルホン酸、変成リグニンスルホン酸等のリグニンスルホン酸系化合物；アミノアリールスルホン酸−フェノール−ホルムアルデヒド縮合物等の芳香族アミノスルホン酸系化合物等が挙げられる。塩としては、ナトリウム塩、カリウム塩等のアルカリ金属塩が好ましい。
ノニオン性界面活性剤の具体例としては、ポリオキシエチレンアルキルエーテル、ポリオキシアルキレンアルキルエーテル、ソルビタン脂肪酸エステル、グリセリン脂肪酸エステル、ポリオキシエチレン脂肪酸エステル、ポリオキシエチレンアルキルアミン、アルキルアルカノールアミド等が挙げられる。
カチオン性界面活性剤の具体例としては、アルキルトリメチルアンモニウム塩、アルキルジメチルアンモニウム塩、アルキルベンジルジメチルアンモニウム塩、アルキルアミン塩等が挙げられる。
両性界面活性剤の具体例としては、アルキルベタイン、アルキルアミンオキシド等が挙げられる。
ここに開示される技術において、界面活性剤は、ナトリウムを含んでもよく、含まなくてもよいが、スクラッチを低減する等の観点からは、ナトリウムを実質的に含まない、Ｎａイオンをイオン交換したものであることが好ましい。
【００６１】
界面活性剤を含む態様の研磨用組成物では、界面活性剤の含有量を、例えば０．０００５重量％以上とすることが適当である。上記含有量は、研磨後の表面の平滑性等の観点から、好ましくは０．００１重量％以上、より好ましくは０．０１重量％以上である。また、研磨レート等の観点から、上記含有量は、１０重量％以下とすることが適当であり、好ましくは５重量％以下、例えば１重量％以下である。
【００６２】
キレート剤の例としては、アミノカルボン酸系キレート剤およびアミノホスホン酸系キレート剤が挙げられる。アミノカルボン酸系キレート剤の例には、エチレンジアミン四酢酸、エチレンジアミン四酢酸ナトリウム、ニトリロ三酢酸、ニトリロ三酢酸ナトリウム、ニトリロ三酢酸アンモニウム、ヒドロキシエチルエチレンジアミン三酢酸、ヒドロキシエチルエチレンジアミン三酢酸ナトリウム、ジエチレントリアミン五酢酸、ジエチレントリアミン五酢酸ナトリウム、トリエチレンテトラミン六酢酸およびトリエチレンテトラミン六酢酸ナトリウムが含まれる。アミノホスホン酸系キレート剤の例には、アミノトリ（メチレンホスホン酸）、エチレンジアミンテトラキス（メチレンホスホン酸）、ジエチレントリアミンペンタ（メチレンホスホン酸）が含まれる。
これらのうちアミノカルボン酸系キレート剤がより好ましく、なかでも好ましいものとしてヒドロキシエチルエチレンジアミン三酢酸、ジエチレントリアミン五酢酸、トリエチレンテトラミン六酢酸及びグルタミン酸二酢酸が挙げられる。特に好ましいキレート剤として、ジエチレントリアミン五酢酸およびグルタミン酸二酢酸が挙げられる。
ここに開示される技術において、キレート剤は、ナトリウムを含んでもよく、含まなくてもよいが、スクラッチを低減する等の観点からは、ナトリウムを実質的に含まないキレート剤であることが好ましい。
【００６３】
防腐剤および防カビ剤の例としては、２−メチル−４−イソチアゾリン−３−オン、５−クロロ−２−メチル−４−イソチアゾリン−３−オン等のイソチアゾリン系防腐剤、パラオキシ安息香酸エステル類、フェノキシエタノール等が挙げられる。
【００６４】
＜ｐＨ＞
ここに開示される研磨用組成物のｐＨは特に制限されない。研磨用組成物のｐＨは、例えば、６．０以下（典型的には１．０〜６．０）とすることができ、５．５以下（典型的には１．０〜５．０）としてもよい。研磨レートや面精度等の観点から、研磨用組成物のｐＨは、４．５以下（例えば１．０〜４．５）とすることができ、４．０以下（典型的には１．０〜４．０）とすることがより好ましく、３．５以下（例えば１．０〜３．５）とすることがさらに好ましい。研磨用組成物のｐＨは、例えば３．０以下（典型的には１．０〜３．０）とすることができる。上記ｐＨは、例えば、ニッケルリンめっき層を有する磁気ディスク基板の研磨用の研磨用組成物に好ましく適用され得る。また、このようなｐＨを有する研磨用組成物において、前述した効果（スクラッチ数低減効果）が好適に発揮され得る。
【００６５】
＜用途＞
ここに開示される研磨用組成物は、研磨後のスクラッチを高度に低減し得ることから、高精度な表面が要求される研磨対象物、例えば、磁気ディスク基板の研磨に好ましく適用され得る。例えば、基材ディスクの表面にニッケルリンめっき層を有する磁気ディスク基板（Ｎｉ−Ｐ基板）を研磨する用途に特に好適である。上記基材ディスクは、例えば、アルミニウム合金製、ガラス製、ガラス状カーボン製等であり得る。このような基材ディスクの表面にニッケルリンめっき層以外の金属層または金属化合物層を備えたディスク基板であってもよい。なかでも、アルミニウム合金製の基材ディスク上にニッケルリンめっき層を有するＮｉ−Ｐ基板用の研磨用組成物として好適である。かかる用途では、ここに開示される技術を適用することが特に有意義である。
【００６６】
ここに開示される研磨用組成物は、上述のように高精度な表面が要求される研磨対象物の研磨（ポリシング）に好ましく適用され得る。したがって、この明細書により、研磨用組成物を用いたポリシング工程を含む研磨物の製造方法（例えば磁気ディスク基板の製造方法）および該方法により製造された磁気ディスク基板が提供される。研磨用組成物でポリシングされる研磨対象物は、ラッピング（粗研磨）、グラインディング、めっき等の工程を経て得られた研磨対象物であり得る。研磨用組成物は、液相中のＮａイオン濃度Ｃと、該研磨用組成物に含まれる砥粒の含有量Ｗとの比の値（Ｃ／Ｗ）が２０以下であるため、スクラッチの発生を防ぎ、より高品質の表面を実現することができる。また、研磨用組成物を用いたポリシング工程を含む研磨物の製造方法によると、高品質の表面を有する研磨物を効率よく製造することができる。
【００６７】
研磨用組成物は、研磨後の表面においてスクラッチを高度に低減し得ることから、研磨対象物のファイナルポリシング工程（最終研磨工程）に特に好ましく使用され得る。したがって、この明細書によると、研磨用組成物を用いたファイナルポリシング工程を含む研磨物の製造方法（例えば磁気ディスク基板の製造方法）および該方法により製造された磁気ディスク基板が提供される。なお、ファイナルポリシングとは、目的物の製造プロセスにおける最後のポリシング工程（すなわち、その工程の後にはさらなるポリシングを行わない工程）を指す。
【００６８】
ここに開示される研磨用組成物は、また、ファイナルポリシングよりも上流のポリシング工程に用いられてもよい。ここで、ファイナルポリシングよりも上流のポリシング工程とは、粗研磨工程と最終研磨工程との間の予備研磨工程を指す。予備研磨工程は、典型的には少なくとも１次ポリシング工程を含み、さらに２次、３次・・・等のポリシング工程を含み得る。ここに開示される研磨用組成物は、いずれのポリシング工程にも使用可能であり、これらのポリシング工程において同一のまたは異なる研磨用組成物を用いることができる。ここに開示される研磨用組成物は、例えば、ファイナルポリシングの直前に行われるポリシング工程に用いられてもよい。
【００６９】
＜濃縮液＞
ここに開示される研磨用組成物は、研磨対象物（例えば磁気ディスク基板）に供給される前には濃縮された形態（すなわち、研磨液の濃縮液の形態）であってもよい。このように濃縮された形態の研磨用組成物（濃縮液）は、製造、流通、保存等の際における利便性やコスト低減等の観点から有利である。濃縮倍率は、例えば、体積換算で１．５倍〜５０倍程度とすることができ、通常は２倍〜２０倍程度が適当である。かかる濃縮液は、所望のタイミングで希釈して研磨用組成物（研磨液）を調製し、その研磨液を研磨対象物に供給する態様で使用することができる。上記希釈は、典型的には、上記濃縮液に水を加えて混合することにより行うことができる。
【００７０】
なお、ここに開示される研磨用組成物は、一剤型であってもよいし、二剤型を始めとする多剤型であってもよい。例えば、該研磨用組成物の構成成分（典型的には、水以外の成分）のうち一部の成分を含むＡ液と、残りの成分を含むＢ液とが混合されて研磨対象物の研磨に用いられるように構成されていてもよい。
好ましくは、研磨剤濃縮液として、主に砥粒を含むＡ液と、酸化剤およびＡ液含有成分を除く残りの成分（化学薬品）を含むＢ液とからなり、研磨用組成物調製時にＡ液とＢ液と酸化剤水溶液と希釈水とを混合してなる態様であり得る。
【００７１】
＜研磨プロセス＞
ここに開示される研磨用組成物は、例えば以下の操作を含む態様で、研磨対象物（例えば磁気ディスク基板）の研磨に好適に使用することができる。以下、ここに開示される研磨用組成物を用いて研磨対象物を研磨する方法の好適な一態様につき説明する。
すなわち、ここに開示されるいずれかの研磨用組成物を研磨液として用意する。上記研磨液を用意することには、前記濃縮液に濃度調整（例えば希釈）やｐＨ調整等の操作を加えて研磨液を調製することが含まれ得る。
【００７２】
次いで、その研磨液を研磨対象物に供給し、常法により研磨する。例えば、一般的な研磨装置に研磨対象物をセットし、該研磨装置の研磨パッドを通じて上記研磨対象物の表面（研磨対象面）に研磨液を供給する。典型的には、上記研磨液を連続的に供給しつつ、研磨対象物の表面に研磨パッドを押しつけて両者を相対的に移動（例えば回転移動）させる。かかる研磨工程を経て研磨対象物の研磨が完了する。
【００７３】
上述のような研磨工程は、磁気ディスク基板（例えばＮｉ−Ｐ基板）の製造プロセスの一部であり得る。したがって、この明細書によると、上記ポリシング工程を含む磁気ディスク基板の製造方法が提供される。
【００７４】
ここに開示される磁気ディスク基板製造方法は、前述した研磨用組成物を用いるポリシング工程よりも前に行われるポリシング工程（以下「工程（Ｐ）」ともいう。）をさらに含み得る。工程（Ｐ）を含む態様によると、ポリシング工程全体の所要時間を短縮して生産性を高める効果が実現され得る。工程（Ｐ）は、１種類の研磨用組成物を使用する１つのポリシング工程であってもよく、２種以上の研磨用組成物を順次に使用して行われる２以上のポリシング工程を含んでもよい。
【００７５】
工程（Ｐ）に使用する研磨用組成物（以下「研磨用組成物（Ｐ）」ともいう。）は特に限定されない。例えば、砥粒としては、前述した研磨用組成物に使用し得る材料として例示した砥粒を使用可能である。研磨用組成物がシリカ粒子を含む場合、該シリカ粒子は、前述した研磨用組成物に含まれるシリカ粒子と同一であってもよく、異なってもよい。研磨用組成物（Ｐ）に含まれるシリカ粒子と、前述した研磨用組成物に含まれるシリカ粒子との相違は、例えば、粒子径、粒子形状、密度その他の特性の１または２以上における相違であり得る。
【００７６】
研磨用組成物（Ｐ）は、典型的には砥粒の他に水を含む。その他、研磨用組成物（Ｐ）には、上述した研磨用組成物と同様の成分（酸、酸化剤、塩基性化合物、ポリマー、界面活性剤、各種添加剤等）を必要に応じて含有させることができる。特に限定するものではないが、研磨用組成物（Ｐ）のｐＨは、例えば１２．０以下（典型的には０．５〜１２．０）とすることができ、好ましくは７．０以下（例えば０．５〜７．０）、より好ましくは５．０以下（典型的には１．０〜５．０）、さらに好ましくは４．０以下（例えば１．０〜４．０）である。好ましい一態様において、研磨用組成物（Ｐ）のｐＨを３．０以下（典型的には１．０〜３．０）とすることができる。
【実施例】
【００７７】
以下、本発明に関するいくつかの実施例を説明するが、本発明をかかる実施例に示すものに限定することを意図したものではない。
【００７８】
＜研磨用組成物の調製＞
砥粒としてのケイ酸ソーダ法コロイダルシリカを純水に分散させ、シリカの平均一次粒子径：１８ｎｍ、ｐＨ９．１である分散体Ａを調製した。また、砥粒としての陽イオン交換したケイ酸ソーダ法コロイダルシリカを純水に分散させ、シリカの平均一次粒子径：２５ｎｍ、ｐＨ２．５である分散体Ｂを調製した。また、砥粒としての陽イオン交換したケイ酸ソーダ法コロイダルシリカを純水に分散させた後、ＫＯＨを加え、シリカの平均一次粒子径：２５ｎｍ、ｐＨ１０．２である分散体Ｃを調製した。
【００７９】
上記得られた分散体Ａ〜Ｃのいずれかと、ポリマー（水溶性高分子）と、リン酸と、３１％過酸化水素水と、塩基性化合物と、純水とを混合して、例１〜８の研磨用組成物を調製した。研磨用組成物中における過酸化水素水の含有量は０．４重量％（例１〜８）とし、リン酸の含有量は１．５重量％（例１、２、６、７）または１．０重量％（例３、４、５、８）とした。また、研磨用組成物のｐＨは２．４（例１、２、６、７）または２．０（例３、４、５、８）とした。各例に係る研磨用組成物について、使用した分散体の種類および砥粒の含有量Ｗ、ポリマーの種類、Ｍｗおよび含有量、研磨用組成物の液相中のＮａイオン濃度ＣおよびＫイオン濃度ＣＫ、Ｎａイオン濃度Ｃと砥粒の含有量Ｗとの比の値（Ｃ／Ｗ）を表１に纏めて示す。なお、各例の研磨用組成物のＮａイオン濃度ＣおよびＫイオン濃度ＣＫは、測定対象の研磨用組成物を−２０℃で保持して凍結した後、解凍する処理を３回繰り返すことにより砥粒等の固形物を沈殿させ、溶液中のＮａイオン濃度およびＫイオン濃度をＩＣＰ発光分析に基づく前述の方法に準じて求めたものである。
【００８０】
【表１】
0006688129.tif 000002
【００８１】
＜ディスクの研磨＞
各例に係る研磨用組成物をそのまま研磨液に使用して、下記の条件で、研磨対象物を研磨する標準研磨試験を行った。研磨対象物としては、表面に無電解ニッケルリンめっき層を備えたハードディスク用アルミニウム基板を使用した。ここでは、Ｓｃｈｍｉｔｔ  Ｍｅａｓｕｒｅｍｅｎｔ  Ｓｙｓｔｅｍ社製レーザースキャン式表面粗さ計「ＴＭＳ−３０００ＷＲＣ」により測定される表面粗さ（算術平均粗さ（Ｒａ））の値が６Åとなるように予備研磨したものを使用した。上記研磨対象物（以下「Ｎｉ−Ｐ基板」ともいう。）の直径は３．５インチ（外径約９５ｍｍ、内径約２５ｍｍのドーナツ型）、厚さは１．２７ｍｍであった。
【００８２】
［研磨条件］
研磨装置：スピードファム株式会社製の両面研磨機、型式「９Ｂ−５Ｐ」
研磨パッド：スウェードノンバフタイプ
Ｎｉ−Ｐ基板の投入枚数：８枚（２枚／キャリア  ×４キャリア）×２バッチ
研磨液の供給レート：８０ｍＬ／分
研磨荷重：１２０ｇ／ｃｍ２
下定盤回転数：６０ｒｐｍ
研磨時間：５分
【００８３】
＜研磨レート＞
各例に係る研磨用組成物を用いて上記研磨条件でＮｉ−Ｐ基板を研磨したときの研磨レートを算出した。研磨レートは、次の計算式に基づいて求めた。
研磨レート［μｍ／ｍｉｎ］＝研磨による基板の重量減少量［ｇ］／（基板の片面面積［ｃｍ２］×ニッケルリンめっきの密度［ｇ／ｃｍ３］×研磨時間［ｍｉｎ］）×１０４
得られた値を表２の「研磨レート」の欄に示す。ここでは研磨レートが０．１０μｍ／ｍｉｎ以上のものを「○」、０．１０μｍ／ｍｉｎ未満のものを「×」と評価した。
【００８４】
＜スクラッチ＞
上記研磨した基板の中から計６枚（３枚／１バッチ）を無作為に選択し、各基板の両面にあるスクラッチ数を下記測定条件で測定し、６枚（計１２面）のスクラッチ数の合計を１２で除して基板片面あたりのスクラッチ数（個／面）を算出した。そして、得られたスクラッチ数が１５個／面未満のものを「◎」、１５個／面以上２０個／面未満のものを「○」、２０個／面以上のものを「×」と評価した。結果を表２の「スクラッチ」の欄に示す。
【００８５】
［スクラッチの測定条件］
測定装置：ケーエルエー・テンコール株式会社製  Ｃａｎｄｅｌａ  ＯＳＡ６１００
Ｓｐｉｎｄｌｅ  ｓｐｅｅｄ： １００００ｒｐｍ
測定範囲：１７０００‐４６５００μｍ
Ｓｔｅｐ  ｓｉｚｅ：４．５μｍ
Ｅｎｃｏｄｅｒ  ｍｕｌｔｉｐｌｉｅｒ：×１６
検出チャンネル：Ｑ‐Ｓｃ  ｃｈａｎｎｅｌ
【００８６】
【表２】
0006688129.tif 000003
【００８７】
表１、２に示すように、液相中のＮａイオン濃度Ｃと砥粒の含有量Ｗとの比の値（Ｃ／Ｗ）が２０以下である研磨用組成物を用いた例１〜５では、例６〜８に比べて、研磨レートが同程度であり、なおかつ、スクラッチ数でより良好な結果が得られた。この結果から、液相中のＮａイオン濃度Ｃと砥粒の含有量Ｗとの比の値（Ｃ／Ｗ）が２０以下である研磨用組成物によると、スクラッチ数が少ない高品質な研磨後の表面を実現し得ることが確かめられた。
【００８８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。